(57)【特許請求の範囲】
【請求項１】
４５０ｎｍから７００ｎｍまでの全ての波長の光の光線透過率が８０％以上でかつ、化学式（Ｉ）および（ＩＩ）で示される構造単位を含む芳香族ポリアミドを含む芳香族ポリアミドフィルム。
【化１】
0005309769.tif 000007
【化２】
0005309769.tif 000008
【請求項２】
芳香族ポリアミドが、化学式（Ｉ）で表される構造単位のモル分率をａとし、化学式（ＩＩ）で表される構造単位のモル分率をｂとし、ａ＋ｂ＝１００としたとき、ａおよびｂが次式（１）および（２）を満足する、請求項１に記載の芳香族ポリアミドフィルム。
０ ＜ａ≦７０ ・・・（１）
３０≦ｂ＜１００ ・・・（２）
【請求項３】
芳香族ポリアミドが、臭化リチウムを５質量％含むＮ−メチル−２−ピロリドン溶液に４質量％以上溶解可能である、請求項１または２に記載の芳香族ポリアミドフィルム。
【請求項４】
芳香族ポリアミドの固有粘度が４．０（ｄｌ／ｇ）以上である、請求項１〜３のいずれかに記載の芳香族ポリアミドフィルム。
【請求項５】
フィルム面内の１方向およびこれと直交する方向のいずれの方向についても、１００℃〜２００℃の平均熱膨張係数が−３０ｐｐｍ／℃以上０ｐｐｍ／℃以下である方向の組が少なくとも１組存在する、請求項１〜４のいずれかに記載の芳香族ポリアミドフィルム。
【請求項６】
４５０ｎｍから７００ｎｍまでの全ての波長の光の光線透過率が８０％以上であり、かつ、厚みが１００μｍ以下である、請求項１〜５のいずれかに記載の芳香族ポリアミドフィルム。
【請求項７】
請求項１〜６のいずれかに記載の芳香族ポリアミドフィルムを少なくとも１層含む積層体。
【発明の詳細な説明】
【技術分野】
【０００１】
本発明は芳香族ポリアミドおよび芳香族ポリアミドフィルムに関する。
【背景技術】
【０００２】
芳香族ポリアミドはその高い耐熱性、機械強度から工業材料として有用なポリマーである。特に、ポリパラフェニレンテレフタルアミド（以下ＰＰＴＡと記すことがある）に代表されるようなパラ配向性芳香核からなる芳香族ポリアミドはその剛直性から上記特性に加え強度、弾性率に優れた成形体を与えるのでその利用価値は高い。しかしながらＰＰＴＡのごときパラ配向性芳香族ポリアミドは溶媒に対する溶解性が低く、硫酸等極めて限定された溶媒にしか溶解しないためにプロセス上の制約が大きく、また、その溶液も光学異方性を与えるため繊維を得る場合には大きな問題はないがフィルムなど２次元以上の成形体とするには、特許文献１に記載された特殊な成形法による必要があり、その改善が求められている。
【０００３】
溶解性を改善する手段として、酸素あるいはメチレン基等のブリッジを有する構造単位の導入が、特許文献２で知られているが、一般に、かかる構造単位の導入はパラ配向性芳香族ポリアミド本来のヤング率、強度等の優れた機械特性を損ねることとなる。また、別な手段として特許文献３には芳香核に塩素原子を導入した芳香族ポリアミドが提案されているが、塩素の導入は、環境への負荷が増大するという懸念がある。
【０００４】
一方で、芳香族ポリアミドの光学用フィルムへの適用について、芳香族ポリアミドフィルムは高い耐熱性と機械強度を持ち、位相差フィルムや保護フィルム等の光学フィルムに求められる耐熱性や機械強度は十分に満足する。しかしながらＰＰＴＡのごときパラ配向性芳香族ポリアミドは黄色に着色しており、光学用途への展開は困難であった。たとえば、耐熱性透明導電フィルムが特許文献４に開示されているが、このフィルムは実施例においても６００ｎｍの波長での透過率が７１%と低く、低波長側の透過率はさらに低いため実用的ではなかった。また、特許文献５には特定構造を含む芳香族ポリアミドフィルムの開示があるが、該特定構造のモル分率が低い等の理由により透明度の高いフィルムは得られていない。
【０００５】
本発明者らは、２，２’−ジトリフルオロメチル−４，４’−ジアミノビフェニルを原料として特異的に無色透明な芳香族ポリアミドを得ることに成功し、特許文献６に開示した。当該文献に開示の芳香族ポリアミドは極めて優れた物性を有するが、その多くはやはり溶解性を向上する目的で塩素原子や、屈曲成分の導入が必要であった。特異的に２，２’−ジトリフルオロメチル−４，４’−ジアミノビフェニルとテレフタル酸ジクロライドを原料として得る芳香族ポリアミドは無色透明で溶媒への溶解性が良く、かつ屈曲成分、塩素を含有しないが、フィルム物性向上のために固有粘度を大きくすると、溶解性が不十分となり、乾湿式のフィルム製膜工程で白濁したり、重合工程で不溶物が析出する問題があることが分かった。
【０００６】
さらに特許文献７には２，２’−ジトリフルオロメチル−４，４’−ジアミノビフェニルと置換基を有するビフェニルジカルボン酸クロライドを原料にして得た芳香族ポリアミドの開示がある。しかし、特殊な置換基を有するビフェニルジカルボン酸クロライドを用いるため原料が高価になる問題があった。
【特許文献１】特開昭６２−３９６３４号公報
【特許文献２】特開昭５２−９８７９５号公報
【特許文献３】特開昭５４−１０６５６４号公報
【特許文献４】特公平７−８９４５２号公報
【特許文献５】特公平７−１４９８９２号公報
【特許文献６】再公表特許ＷＯ２００４／０３９８６３号公報
【特許文献７】米国特許５５８０９５０号公報
【発明の開示】
【発明が解決しようとする課題】
【０００７】
本発明は、上述した従来技術における問題点の解決を課題として検討した結果達成されたものである。すなわち、本発明の目的は溶解助剤を含むかまたは含まない非プロトン性極性溶媒可溶で、塩素原子および臭素原子をポリマー構造に含まず、ヤング率が高い芳香族ポリアミドフィルムを得ることにある。
【課題を解決するための手段】
【０００８】
上記目的を達成するための本発明は、４５０ｎｍから７００ｎｍまでの全ての波長の光の光線透過率が８０％以上でかつ、化学式（Ｉ）および（ＩＩ）で示される構造単位を含む芳香族ポリアミドフィルムであることを特徴とする。
【０００９】
【化１】
0005309769.tif 000002
【００１０】
【化２】
0005309769.tif 000003
【発明の効果】
【００１１】
本願発明によれば、塩素、臭素などを含有せず、かつ、透明性、溶解性に優れた高ヤング率な芳香族ポリアミドフィルムを提供できる。
【発明を実施するための最良の形態】
【００１２】
本発明における芳香族ポリアミドは、４５０ｎｍから７００ｎｍまでの全ての波長の光の光線透過率が８０％以上でかつ、化学式（Ｉ）および（ＩＩ）で示される構造単位を含む芳香族ポリアミドである。
【００１３】
【化３】
0005309769.tif 000004
【００１４】
【化４】
0005309769.tif 000005
【００１５】
上記化学式（Ｉ）および（ＩＩ）において、化学式（Ｉ）は例えば２，２’−ジトリフルオロメチル−４，４’−ジアミノビフェニルとテレフタル酸ジクロライドを原料として得られる無色透明な芳香族ポリアミドである。この芳香族ポリアミドは溶解性が良く、機械特性、光学特性および熱特性に優れ、かつ塩素を含有しない。しかし、フィルム物性向上のために固有粘度を４．０（ｄｌ／ｇ）以上に大きくすると、溶解性が不十分となり、乾湿式のフィルム製膜工程で白濁したり、重合工程で不溶物が析出する問題があることが分かった。
【００１６】
同一構造のポリマーにおいて、固有粘度は分子量と相関があり、固有粘度が大きいと分子量も大きい。分子量が小さいポリマーは脆かったり、破断伸度が小さいことがある。このため分子量、即ち固有粘度を大きくすることが求められる。
【００１７】
固有粘度を大きくする方法として、たとえばジアミンとカルボン酸ジクロライドを原料とする低温重合法では原料の純度を向上する、ジアミンとカルボン酸ジクロライドの比率を１００：１００（ｍｏｌ％）に近づける、重合時に副反応が起こらないように低温で攪拌を十分に行う、等が挙げられる。
【００１８】
固有粘度を大きくしても溶解性を維持する方法としては、屈曲成分を導入する、塩素を導入する等が挙げられる。しかしながら、メタ結合やエーテル結合などの屈曲成分を導入した場合、溶解性の向上と共にヤング率の低下や、熱膨張係数の増大（悪化）という問題がある。また、塩素の導入は、環境への負荷が増大するという懸念がある。
【００１９】
本発明において、化学式（ＩＩ）で示される構造単位を特定のモル分率で含むことが好ましい。化学式（ＩＩ）で示される構造単位は全てがパラ結合した剛直な構造であるため、大きな機械特性を得る一方で、化学式（Ｉ）で表される構造単位との共重合に於いては構造単位長の違いがパッキングを阻害し、さらにビフェニルカルボン酸残基が若干の自由度を有することにより溶解性向上に寄与する。
【００２０】
共重合比は化学式（Ｉ）、（ＩＩ）で表される構造単位のモル分率をそれぞれａ，ｂとし、ａ＋ｂ＝１００のとき、ａおよびｂが次式（１）および（２）を満足することが好ましい。
【００２１】
０  ＜ａ≦７０    ・・・（１）
３０≦ｂ＜１００  ・・・（２）
ａが７０を超える場合、すなわちｂが３０未満の場合では臭化リチウムを５質量％含むＮ−メチル−２−ピロリドン溶液に４質量％以上溶解せしめることが困難となる。ポリマーの濃度は大きければ大きいほど製膜工程で除去する溶媒が少なくてよく、回収する溶媒量も少なくなるため生産性が良くなる。
【００２２】
ａは、より好ましくは１０以上６０以下、さらに好ましくは２０以上５０以下である。ｂはこれに対応し、より好ましくは４０以上９０以下、さらに好ましくは５０以上８０以下である。
【００２３】
本発明の芳香族ポリアミドの固有粘度は４．０（ｄｌ／ｇ）以上であることが好ましい。固有粘度が低くなれば、溶解性も向上するが、得られるフィルムは脆く、伸度の低いものとなってしまう。本発明の芳香族ポリアミドは特定の分子構造を繰り返し単位として有するため、固有粘度を４．０以上としても溶解性があり、高伸度のフィルムを得ることが可能である。この効果は、当該繰り返し単位を上記した特定のモル分率にて含んでいることによりさらに高まる。固有粘度はより好ましくは４．５（ｄｌ／ｇ）以上、さらに好ましくは５．０（ｄｌ／ｇ）以上である。固有粘度の上限はないが、１０（ｄｌ／ｇ）以下が好ましく、より好ましくは８（ｄｌ／ｇ）以下、さらに好ましくは７（ｄｌ／ｇ）以下である。
【００２４】
本発明の芳香族ポリアミドは、臭化リチウムを５質量％含むＮ−メチル−２−ピロリドン溶液に４質量％以上溶解可能であることが好ましいが、ここで「臭化リチウムを５質量％含むＮ−メチル−２−ピロリドン溶液に４質量％以上溶解可能である」ということ（以下「溶解性が「○」」ということがある）は臭化リチウム５質量％以下含有のＮ−メチル−２−ピロリドンにポリマーを４質量％以上溶解し、その後２５℃で２週間放置後も流動性を保つことをいう。なお、臭化リチウム５質量％未満で溶解性が「○」であった場合は臭化リチウム５質量％においても「○」である。また、ポリマーを４質量％を超えて溶解せしめて溶解性が「○」の場合は４質量％においても溶解性が「○」である。
【００２５】
なお、「流動性を保つ」とは、２５℃において１００ｍｌのビーカーにポリマー溶液を１００ｍｌ入れて９０°傾けたとき、１時間以内に５０ｍｌ以上が流れ出る状態をいう。
【００２６】
また、上記した本発明の芳香族ポリアミドを５０質量％以上含むコポリマーも好ましい。他のポリマー成分としては、例えば芳香族ポリアミド、ポリイミド、ポリベンゾオキサゾール、ポリカーボネート、環状ポリオレフィン、ポリスチレンなどが挙げられ、このコポリマーは、本発明の芳香族ポリアミドと他のポリマー成分、両ポリマーの特徴を併せ持ち、たとえば位相差板、保護膜、基板などの用途に好適に用いることができる。
【００２７】
本発明の芳香族ポリアミドおよびそのコポリマーはフィルム、積層体、成形体、繊維などに好適に利用される。
【００２８】
ここで、本発明の芳香族ポリアミドフィルムは、ＪＩＳ  Ｋ７１９７−１９９１に準拠して測定した平均熱膨張係数が著しく小さいという特徴を有する。一般に平均熱膨張係数は加熱による物質の膨張に起因するため正の値を有する。しかしながら本発明の芳香族ポリアミドフィルムは、（１）剛直な直鎖構造を主成分とするため加熱による膨張が小さく、かつ、（２）エーテル結合やメチレン結合といった自由度の大きい、すなわち熱膨張の大きい結合を持たず、（３）負の平均熱膨張係数を有すると推定されるアミド基を有する、という特徴のあるポリマーを用いて、当該ポリマーが有機溶媒に可溶であるため溶液製膜法という分子が密にパッキングするのに有利な製膜方法が利用できるために達成できたものと考えられる。
【００２９】
例えば同じく剛直な芳香族ポリアミドであるＰＰＴＡは、ポリマーとしては上記（１）〜（３）の特徴は有するが、有機溶媒に不溶であるためパッキングが粗となり、正の平均熱膨張係数を持つ。また液晶性ポリマーは一方向に分子が揃っているため、１方向は負の平均熱膨張係数を持つことがあるが、これと直交する方向の平均熱膨張係数は正の値となる。
【００３０】
本発明の芳香族ポリアミドフィルムの平均熱膨張係数は、フィルム面内の１方向およびこれと直交する方向のいずれの方向についても、１００℃〜２００℃の平均熱膨張係数が−３０ｐｐｍ／℃以上０ｐｐｍ／℃以下である方向の組が少なくとも１組存在することが好ましい。より好ましくは両方向共に、１００℃〜２００℃の平均熱膨張係数が−１０ｐｐｍ／℃以上０ｐｐｍ／℃以下である方向の組が少なくとも１組存在することである。最も好ましくは両方向共に、１００℃〜２００℃の平均熱膨張係数が−５ｐｐｍ／℃以上０ｐｐｍ／℃以下である方向の組が少なくとも１組存在することである。
【００３１】
上記した１００℃〜２００℃の平均熱膨張係数が−３０ｐｐｍ／℃以上０ｐｐｍ／℃以下である方向の組が少なくとも１組存在することにより、例えば、他素材とアロイ、積層あるいは複合して使用する時に全体の平均熱膨張係数を低減することが可能となったり、熱によって寸法変化を生じない、すなわち平均熱膨張係数＝０の素材を本発明の芳香族ポリアミドフィルム単独または他素材とアロイ、積層あるいは複合によって作ることが可能となる。
【００３２】
なお、フィルムとしては、単独で利用される形態の他、何らかの支持体上に膜状に形成されたものを含む。単独で利用されるフィルムとした場合、厚みが１μｍから１００μｍであることが好ましい。厚みが１μｍ未満の場合、製膜時や使用時の張力によって、破れることがある。また、１００μｍを超えると溶媒や溶解助剤の除去が困難になることがある。厚みは好ましくは１μｍ以上８０μｍ以下、より好ましくは２μｍ以上６０μｍ以下、最も好ましくは５μｍ以上３０μｍ以下である。
【００３３】
何らかの支持体上に膜状に形成されたフィルムを「膜」と呼ぶことにすると、膜としては厚み１０μｍ以下が好ましい。膜の場合は片側からの溶媒除去となるため１０μｍを超えると溶媒除去が困難となることがある。膜の厚みに特に下限は存在しないが、０．０００１μｍの厚みで均一に塗布するためには蒸着重合法などの特殊な方法を用いることが好ましく、このような方法を用いることにより極めて薄い膜を形成することが可能となる。また、ポリマー用液を塗布、乾燥して膜を得る場合は０．０１μｍ以上１０μｍ以下が好ましく、さらに好ましくは０．１μｍ以上５μｍ以下、最も好ましくは０．５μｍ以上３μｍ以下である。
【００３４】
膜は平坦化膜のように、片面もしくは両面が凹凸形状をしていてもよい。また、上述した本発明の芳香族ポリアミドやコポリマーを含む層を少なくとも１層含む積層体とすることも好ましい。この場合、芳香族ポリアミドやコポリマーを含む層以外の層としては、例えば銅箔、ステンレス箔などの金属箔、ガラス、シリコンなどが挙げられる。また、上述した本発明の芳香族ポリアミドやコポリマーを含む成形体とすることも好ましい。この場合、成形体としてはマイクロレンズアレイ、プリズムシートなどが挙げられる。
【００３５】
マイクロレンズアレイやプリズムシートとして利用する場合においても本発明の芳香族ポリアミドは、上記した１００℃〜２００℃の平均熱膨張係数が−３０ｐｐｍ／℃以上０ｐｐｍ／℃以下である方向の組が少なくとも１組存在するため、本発明の芳香族ポリアミドフィルム単独または他の素材とアロイ、積層あるいは複合して平均熱膨張係数＝０を達成することができ、レンズやプリズムの熱による誤差を生じることが無く、好ましい。
【００３６】
以下に本発明の芳香族ポリアミド組成物の製造方法やフィルムを製造する例を説明するが、本発明はこれに限定されるものではない。
【００３７】
芳香族ポリアミドを得る方法は種々の方法が利用可能であり、例えば、低温溶液重合法、界面重合法、溶融重合法、固相重合法などを用いることができる。低温溶液重合法つまり酸ジクロライドとジアミンから得る場合には、非プロトン性有機極性溶媒中で合成される。ポリマー溶液は、単量体として酸ジクロライドとジアミンを使用すると塩化水素が副生するが、これを中和する場合には水酸化カルシウム、炭酸カルシウム、炭酸リチウムなどの無機の中和剤、またエチレンオキサイド、プロピレンオキサイド、アンモニア、トリエチルアミン、トリエタノールアミン、ジエタノールアミンなどの有機の中和剤が使用される。また、イソシアネートとカルボン酸との反応は、非プロトン性有機極性溶媒中、触媒の存在下で行なわれる。
【００３８】
２種類以上のジアミンを用いて重合を行う場合、ジアミンは１種類ずつ添加し、該ジアミンに対し１０〜９９モル％の酸ジクロライドを添加して反応させ、この後に他のジアミンを添加して、さらに酸ジクロライドを添加して反応させる段階的な反応方法、およびすべてのジアミンを混合して添加し、この後に酸ジクロライドを添加して反応させる方法などが利用可能である。また、２種類以上の酸ジクロライドを利用する場合も同様に段階的な方法、同時に添加する方法などが利用できる。いずれの場合においても全ジアミンと全酸ジクロライドのモル比は９５〜１０５：１０５〜９５が好ましく、この値を外れた場合、成形に適したポリマー溶液を得ることが困難となる。
【００３９】
本発明の芳香族ポリアミドの製造において、使用する非プロトン性極性溶媒としては、例えば、ジメチルスルホキシド、ジエチルスルホキシドなどのスルホキシド系溶媒、Ｎ，Ｎ−ジメチルホルムアミド、Ｎ，Ｎ−ジエチルホルムアミドなどのホルムアミド系溶媒、Ｎ，Ｎ−ジメチルアセトアミド、Ｎ，Ｎ−ジエチルアセトアミドなどのアセトアミド系溶媒、Ｎ−メチル−２−ピロリドン、Ｎ−ビニル−２−ピロリドンなどのピロリドン系溶媒、フェノール、ｏ−、ｍ−またはｐ−クレゾール、キシレノール、ハロゲン化フェノール、カテコールなどのフェノール系溶媒、あるいはヘキサメチルホスホルアミド、γ−ブチロラクトンなどを挙げることができ、これらを単独又は混合物として用いるのが望ましいが、更にはキシレン、トルエンのような芳香族炭化水素の使用も可能である。さらにはポリマーの溶解を促進する目的で溶媒には５０質量％以下のアルカリ金属、またはアルカリ土類金属の塩を溶解助剤として添加することができる。この溶解助剤としては臭化リチウム、塩化リチウムなどが例示できる。
【００４０】
ここで、上記したポリマー溶液を調製する際の「溶解」とはゲル状物を生じることなく流動性を保ったポリマーが溶媒に分散している状態が２５℃で２４時間以上継続することをいう。なお、このポリマーの溶解工程においては１００℃以下の温度で加熱撹拌することが可能である。
【００４１】
本発明の芳香族ポリアミドには、表面形成、加工性改善などを目的として１０質量％以下の無機質または有機質の添加物を含有させてもよい。表面形成を目的とした添加剤としては例えば、無機粒子ではＳｉＯ２、ＴｉＯ２、Ａｌ２Ｏ３、ＣａＳＯ４、ＢａＳＯ４、ＣａＣＯ３、カーボンブラック、カーボンナノチューブ、フラーレン、ゼオライト、その他の金属微粉末等が挙げられる。また、好ましい有機粒子としては、例えば、架橋ポリビニルベンゼン、架橋アクリル、架橋ポリスチレン、ポリエステル粒子、ポリイミド粒子、ポリアミド粒子、フッ素樹脂粒子等の有機高分子からなる粒子、あるいは、表面に上記有機高分子で被覆等の処理を施した無機粒子が挙げられる。
【００４２】
次にフィルム化について説明する。本発明の芳香族ポリアミドは有機溶媒に可溶であるため、ＰＰＴＡのように濃硫酸を用いた特殊な製膜方法は必ずしも必要としない。上記のように調製された製膜原液は、いわゆる溶液製膜法によりフィルム化が行なわれる。溶液製膜法には乾湿式法、乾式法、湿式法などがありいずれの方法で製膜されても差し支えないが、本発明の芳香族ポリアミドは溶解性に優れるため、製膜工程の制御が容易な乾湿式法での製膜が可能である。ここでは乾湿式法を例にとって説明する。
【００４３】
乾湿式法で製膜する場合は該原液を口金からドラム、エンドレスベルト、フィルム等の支持体上に押し出して薄膜とし、次いでかかる薄膜層が自己保持性をもつまで乾燥する。乾燥条件は例えば、室温〜２２０℃、６０分以内の範囲で行うことができる。仮に溶解度の不十分なポリマー用液を用いると、この工程で白濁してしまう。またこの乾燥工程で用いられるドラム、エンドレスベルト、フィルムの表面はなるだけ平滑であれば表面の平滑なフィルムが得られる。乾式工程を終えたフィルムは支持体から剥離されて湿式工程に導入され、脱塩、脱溶媒などが行なわれ、さらに延伸、乾燥、熱処理が行なわれてフィルムとなる。
【００４４】
延伸は延伸倍率として面倍率で０．８〜８（面倍率とは延伸後のフィルム面積を延伸前のフィルムの面積で除した値で定義する。１以下はリラックスを意味する。）の範囲内にあることが好ましく、より好ましくは１．３〜８である。また、熱処理としては２００℃〜５００℃、好ましくは２５０℃〜４００℃の温度で数秒から数分間熱処理が好ましく実施される。さらに、延伸あるいは熱処理後のフィルムを徐冷することは有効であり、５０℃／秒以下の速度で冷却することが有効である。
【００４５】
本発明の芳香族ポリアミドから得られるフィルム（芳香族ポリアミドフィルム）は単層フィルムでも、積層フィルムであってもよい。また、本発明の芳香族ポリアミドフィルムは、フレキシブルプリント基板、光電複合回路基板、光導波路基板、半導体実装用基板、多層積層回路基板、コンデンサー、プリンターリボン、音響振動板、太陽電池、磁気記録媒体のベースフィルム等種々の用途に好ましく用いられる。
【００４６】
本発明の芳香族ポリアミドフィルムは少なくとも一方向の引張りヤング率が６ＧＰａ以上であることが好ましい。ヤング率が高いことにより、巻き取り時の高張力、張力変動に対抗することができ、巻き姿がより良好となる。また、本発明の芳香族ポリアミドフィルムの少なくとも一方向のヤング率はより好ましくは７ＧＰａ以上であることが好ましい。また、全ての方向のヤング率が６ＧＰａ以上であることが好ましい。
【００４７】
芳香族ポリアミドの構造は、その原料であるジアミンとカルボン酸ジクロライドによって決定される。原料が不明である場合は芳香族ポリアミド組成物から構造分析を行うが、この手法としては、質量分析、核磁気共鳴法による分析、分光分析などを用いることができる。
【実施例】
【００４８】
以下に実施例を挙げて、本発明をさらに具体的に説明する。
【００４９】
本発明における物性の測定方法、効果の評価方法は次の方法に従って行った。
【００５０】
（１）ヤング率、引張強度、破断伸度
ロボットテンシロンＲＴＡ（オリエンテック社製）を用いて、温度２３℃、相対湿度６５％において測定した。試験片は製膜方向またはバーコーターの移動方向をＭＤ方向、これと直交する方向をＴＤ方向として、ＭＤ方向またはＴＤ方向について幅１０ｍｍで長さ５０ｍｍの試料とした。引張速度は３００ｍｍ／分である。但し、試験を開始してから荷重が１Ｎを通過した点を伸びの原点とした。
【００５１】
（２）吸湿率
フィルムを約０．５ｇ採取し、脱湿のため１２０℃で３時間の加熱を行った後、窒素気流下で２５℃まで降温し、その降温後の質量を０．１ｍｇ単位まで正確に秤量する（この時の質量をＷ０とする）。次いで、２５℃で７５ＲＨ％の雰囲気下に４８時間静置し、その後の質量を測定し、これをＷ１として、以下の式を用いて吸湿率を求めた。
【００５２】
吸湿率（％）＝（（Ｗ１−Ｗ０）／Ｗ０）×１００
（３）固有粘度
ウベローデ型粘度計を用い、臭化リチウム２．５質量％を含有するＮ−メチル−２−ピロリドン（ＮＭＰ）１００ｍｌ中にサンプル０．５ｇを溶解し、温度３０℃にて下記式より計算した。
【００５３】
固有粘度＝ｌｎ（ｔ／ｔ０）／０．５    （ｄｌ／ｇ）
ｔ０：臭化リチウム５質量％含有のＮＭＰの流下時間（秒）
ｔ：サンプルを溶解した溶液の流下時間（秒）
（４）透明性（光線透過率）
下記装置を用いて測定し、各波長の光に対応する透過率を求め、４５０ｎｍから７００ｎｍまでの全ての波長の光の光線透過率が８０％以上のものを「○」、８０％を超えないものを「×」と評価した。なお、ポリマーの場合は厚み１０μｍのフィルムに成形して評価する。厚み１０μｍのフィルムが得られない場合、１０μｍを超える少なくとも一つの厚みで４５０ｎｍから７００ｎｍまでの全ての波長の光の光線透過率を測定し、その値が８０％以上の場合、「○」とする。
【００５４】
透過率（%）＝Ｔ１／Ｔ０×１００
ただしＴ１は試料を通過した光の強度、Ｔ０は試料を通過しない以外は同一の距離の空気中を通過した光の強度である。
【００５５】
装置：ＵＶ測定器Ｕ−３４１０（日立計測社製）
波長範囲：３００ｎｍ〜８００ｎｍ（うち、４５０〜７００ｎｍの値を利用）
測定速度：１２０ｎｍ／分
測定モード：透過
（５）ハロゲン元素含有の有無
分子構造から有無を判断した。
【００５６】
（６）溶解性
臭化リチウム５質量％含有のＮ−メチル−２−ピロリドンにポリマーを４質量％溶解し、２５℃で２週間放置後も流動性を保つものを溶解性「○」と評価した。
【００５７】
なお、「流動性を保つ」とは、２５℃において１００ｍｌのビーカーにポリマー溶液を１００ｍｌ入れて９０°傾けたとき、１時間以内に５０ｍｌ以上が流れ出る状態をいう。
【００５８】
（７）平均熱膨張係数
平均熱膨張係数はＪＩＳ  Ｋ７１９７−１９９１に準拠して２５０℃まで昇温した後の降温過程に於いて測定した。２５℃、７５ＲＨ％における初期試料長をＬ０、温度Ｔ１の時の試料長をＬ１、温度Ｔ２の時の試料長をＬ２とするとＴ１からＴ２の平均熱膨張係数を以下の式で求めた。なお、Ｔ２＝１００（℃）、Ｔ１＝２００（℃）である。
【００５９】
熱膨張係数（ｐｐｍ／℃）＝（（（Ｌ２−Ｌ１）／Ｌ０）／（Ｔ２−Ｔ１））×１０６
昇温、降温速度：５℃／ｍｉｎ
試料幅：４ｍｍ
荷重：フィルム厚み１０μｍの時４４．５ｍＮ。フィルム厚みに比例して荷重は変更する。
【００６０】
（実施例１）
攪拌機を備えた２００ｍｌ３つ口フラスコ中に２，２’−ジトリフルオロメチル−４，４’−ジアミノビフェニル（和歌山精化株式会社製「ＴＦＭＢ」）６．４０ｇ、Ｎ−メチル−２−ピロリドン１１９ｍｌを入れ窒素雰囲気下、０℃に冷却、攪拌しながら３０分かけてテレフタル酸ジクロライド（東京化成社製）２．８４ｇ、４，４’−ビフェニルジカルボニルクロライド（東京化成社製）１．６７ｇを５回に分けて添加した。ポリマーが析出したためさらにＮ−メチル−２−ピロリドン１００ｍｌ、臭化リチウム５ｇを追加したところ、ポリマーは溶解した。１時間攪拌した後、反応で発生した塩化水素を炭酸リチウムで中和してポリマー溶液を得た。また、このポリマー溶液は２週間放置後も流動性を保っていた。
【００６１】
得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、流水中１０分間水洗し、さらに２８０℃１分で熱処理を行い芳香族ポリアミドフィルムを得た（乾湿式製膜）。得られたポリマー、フィルムの物性を測定し、表１に示した。
【００６２】
（実施例２）
攪拌機を備えた２００ｍｌ３つ口フラスコ中に２，２’−ジトリフルオロメチル−４，４’−ジアミノビフェニル（和歌山精化株式会社製「ＴＦＭＢ」）６．４０ｇ、Ｎ−メチル−２−ピロリドン８３ｍｌを入れ窒素雰囲気下、０℃に冷却、攪拌しながら３０分かけてテレフタル酸ジクロライド（東京化成社製）２．０３ｇ、４，４’−ビフェニルジカルボニルクロライド（東京化成社製）２．７９ｇを５回に分けて添加した。ポリマーが析出したためさらにＮ−メチル−２−ピロリドン７０ｍｌ、臭化リチウム５ｇを追加したところ、ポリマーは溶解した。さらに１時間攪拌した後、反応で発生した塩化水素を炭酸リチウムで中和してポリマー溶液を得た。また、このポリマー溶液は２週間放置後も流動性を保っていた。
【００６３】
得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、流水中１０分間水洗し、さらに２８０℃１分で熱処理を行い芳香族ポリアミドフィルムを得た（乾湿式製膜）。得られたポリマー、フィルムの物性を測定し、表１に示した。
【００６４】
（実施例３）
攪拌機を備えた２００ｍｌ３つ口フラスコ中に塩化リチウム６．９８ｇを入れ、窒素気流下マントルヒーターで加熱して乾燥した。６０℃まで冷却後２，２’−ジトリフルオロメチル−４，４’−ジアミノビフェニル（和歌山精化株式会社製「ＴＦＭＢ」）９．６１ｇ、Ｎ−メチル−２−ピロリドン１１８ｍｌを入れ窒素雰囲気下、０℃に冷却、攪拌しながら３０分かけてテレフタル酸ジクロライド（東京化成社製）４．８７ｇ、４，４’−ビフェニルジカルボニルクロライド（東京化成社製）１．６７ｇを５回に分けて添加した。さらに１時間攪拌した後、反応で発生した塩化水素を炭酸リチウムで中和してポリマー溶液を得た。このポリマー溶液は２週間放置後も流動性を保っていた。
【００６５】
得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、流水中１０分間水洗し、さらに２８０℃１分で熱処理を行い芳香族ポリアミドフィルムを得た（乾湿式製膜）。得られたポリマー、フィルムの物性を測定し、表１に示した。
【００６６】
（比較例１）
攪拌機を備えた２００ｍｌ３つ口フラスコ中に２，２’−ジトリフルオロメチル−４，４’−ジアミノビフェニル（和歌山精化株式会社製「ＴＦＭＢ」）９．６１ｇ、Ｎ−メチル−２−ピロリドン１２１ｍｌを入れ窒素雰囲気下、０℃に冷却、攪拌しながら３０分かけてテレフタル酸ジクロライド（東京化成社製）４．８７ｇ、４，４’−ビフェニルジカルボニルクロライド（東京化成社製）１．６７ｇを５回に分けて添加した。ポリマーが析出したためさらにＮ−メチル−２−ピロリドン１２０ｍｌ、臭化リチウム５ｇを追加したところ、ポリマーは大部分が溶解した。さらに１時間攪拌した後、反応で発生した塩化水素を炭酸リチウムで中和してゲル状のポリマー溶液を得た。この溶液は流動性が無く、フィルムへの成形は不可能であった。
【００６７】
（比較例２）
攪拌機を備えた２００ｍｌ３つ口フラスコ中に２，２’−ジトリフルオロメチル−４，４’−ジアミノビフェニル（和歌山精化株式会社製「ＴＦＭＢ」）６．４０ｇ、Ｎ−メチル−２−ピロリドン１２５ｍｌ、臭化リチウム５ｇを入れ窒素雰囲気下、０℃に冷却、攪拌しながら３０分かけてテレフタル酸ジクロライド（東京化成社製）３．８６ｇを５回に分けて添加した。さらに１時間攪拌した後、反応で発生した塩化水素を炭酸リチウムで中和してポリマー溶液を得た。また、このポリマー溶液は２週間放置後も流動性を保っていた。このポリマー溶液は乾湿式製膜では白濁した。
【００６８】
得られたポリマー溶液の一部をガラス板上に取り、バーコーターを用いて均一な膜を形成せしめた。これを流水中１０分間水洗固化し、自己保持性のフィルムを得た。得られたフィルムをガラス板から剥がして金枠に固定して、さらに２８０℃１分で熱処理を行い芳香族ポリアミドフィルムを得た（湿式製膜）。得られたポリマー、フィルムの物性を測定し、表１に示した。
【００６９】
（比較例３）
攪拌機を備えた２００ｍｌ３つ口フラスコ中に真空乾燥した２，２’−ジトリフルオロメチル−４，４’−ジアミノビフェニル（和歌山精化株式会社製「ＴＦＭＢ」）６．４０ｇ、Ｎ−メチル−２−ピロリドン１２５ｍｌ、臭化リチウム５ｇを入れ窒素雰囲気下、０℃に冷却、攪拌しながら３０分かけてテレフタル酸ジクロライド（東京化成社製）４．０６ｇを１０回に分けて添加した。ポリマーが析出したためＮ−メチル−２−ピロリドン１００ｍｌを添加したが、ポリマーは溶解しなかった。
【００７０】
【表１】
0005309769.tif 000006